(57)【特許請求の範囲】
【請求項１】
下端部に酸化性ガスを噴射する噴射ノズルが１個以上設けられた精錬用上吹きランスであって、
前記噴射ノズルのうちの少なくとも１つの噴射ノズルは、その入口部にスロートを有するともに、該スロートの下流側に末広がり部を有し、且つ、スロート径（Ｄt；（mm））及び末広がり部の出口径（Ｄe；（mm））が、ノズル出口部雰囲気圧（Ｐe；（kPa））及びノズル適正膨張圧（Ｐo；（kPa））に対して下記の（１）式の関係を満足し、
前記スロート径よりも該スロートとの接続部位である末広がり部の径の方が大きく、前記スロートが末広がり部の上吹きランス中心軸側の面と滑らかに接続するように、スロートの中心線が末広がり部の中心線に対して上吹きランスの中心軸側に偏心し、
且つ、前記末広がり部の上吹きランスの中心軸側とは反対側の壁面に、前記噴射ノズルから供給される酸化性ガスとは独立して流量制御の可能な制御用ガスを精錬中に供給し、前記噴射ノズルから噴射される酸化性ガスを前記制御用ガスの供給側とは反対側の上吹きランスの中心軸側に偏向させるための、少なくとも１個の制御用ガス噴射孔を有することを特徴とする精錬用上吹きランス。
(De/Dt)2=0.259×(Pe/Po)-5/7×[1-(Pe/Po)2/7]-1/2  …(1)
【請求項２】
請求項１に記載の精錬用上吹きランスを用い、前記制御用ガス噴射孔から一定量の制御用ガスを供給した上で、前記噴射ノズルへの酸化性ガスの供給圧力（Ｐ）を前記ノズル適正膨張圧（Ｐo）と同等として転炉内の溶銑に向けて酸化性ガスを吹き付けて溶銑中の炭素を酸化除去することを特徴とする転炉精錬方法。
【請求項３】
下端部に酸化性ガスを噴射する噴射ノズルが１個以上設けられた精錬用上吹きランスであって、
前記噴射ノズルのうちの少なくとも１つの噴射ノズルは、その入口部にスロートを有するともに、該スロートの下流側に末広がり部を有し、且つ、スロート径（Ｄt；（mm））及び末広がり部の出口径（Ｄe；（mm））が、ノズル出口部雰囲気圧（Ｐe；（kPa））及びノズル適正膨張圧（Ｐo；（kPa））に対して下記の（１）式の関係を満足し、
前記スロート径よりも該スロートとの接続部位である末広がり部の径の方が大きく、前記スロートが末広がり部の上吹きランス中心軸側の面と滑らかに接続するように、スロートの中心線が末広がり部の中心線に対して上吹きランスの中心軸側に偏心し、
且つ、前記末広がり部の上吹きランスの中心軸側とは反対側の壁面に、前記噴射ノズルから供給される酸化性ガスとは独立して流量制御の可能な制御用ガスを精錬中に供給するための、少なくとも１個の制御用ガス噴射孔を有する精錬用上吹きランスを用い、前記噴射ノズルへの酸化性ガスの供給圧力（Ｐ）が前記ノズル適正膨張圧（Ｐo）と同等のときは、前記制御用ガス噴射孔から一定量の制御用ガスを供給した上で、前記上吹きランスのランス高さを一定高さ（Ｈ0）として転炉内の溶銑に向けて酸化性ガスを吹き付け、前記噴射ノズルへの酸化性ガスの供給圧力（Ｐ）が前記ノズル適正膨張圧（Ｐo）よりも低下したときは、前記制御用ガス噴射孔から供給する制御用ガス流量を減少させた上で、前記上吹きランスのランス高さをＨ0×Ｐ／Ｐoと小さくして転炉内の溶銑に向けて酸化性ガスを吹き付け、溶銑中の炭素を酸化除去することを特徴とする転炉精錬方法。
(De/Dt)2=0.259×(Pe/Po)-5/7×[1-(Pe/Po)2/7]-1/2  …(1)
【発明の詳細な説明】
【技術分野】
【０００１】
本発明は、転炉内の溶銑に酸化性ガスを吹き付けて、溶銑に対して酸化精錬を行って溶鋼を溶製するための精錬用上吹きランス、及び、この上吹きランスを使用した転炉精錬方法に関し、詳しくは、脱炭酸素効率を高く維持しつつ、炉体への地金付着量を少なくすることのできる精錬用上吹きランス及び転炉精錬方法に関するものである。
【背景技術】
【０００２】
転炉での溶銑の脱炭精錬においては、転炉の生産性向上の観点から、単位時間あたりの酸素ガス供給流量を高めた操業が採用されるに伴い、ダストなどとして炉外に飛散する鉄分及び炉壁や炉口付近に付着・堆積する鉄分が増加している。これらの鉄分は、最終的には回収され、再度鉄源として利用されるが、この量が多くなると、回収に要するコストの増加、及び、転炉稼働率の低下を招くことから、転炉脱炭精錬における解決すべき重要な課題の１つとなっている。
【０００３】
このため、転炉での脱炭精錬におけるダスト発生量及び地金付着量の抑制に関して、多くの検討・研究が従来からなされており、ダストの発生機構については、（１）バブルバースト（スピッティングまたは気泡の湯面離脱に伴い粒鉄が飛散する現象）による説と、（２）ヒューム（鉄の蒸発）による説との２つの機構が提唱され、吹錬の進行に伴って各々の発生量及び発生比率が変化することが知られている。炉体への地金付着量はダストの発生に比例して増加することから、地金付着の機構もダスト発生機構と同一と考えればよい。
【０００４】
ダスト発生及び地金付着を抑制する手段も多数提案されている。例えば、特許文献１には、上吹きランスの先端部に設けた噴射ノズルの少なくとも一つの噴射ノズルの出口径（Ｄe；（cm））とスロート径（Ｄt；（cm））との比Ｄe／Ｄtを、ノズルの出口部雰囲気圧（Ｐe；（kPa））とノズルの適正膨張圧（Ｐo；（kPa））との関係式、つまり、「De/Dt＝0.509×(Pe/Po)-5/14×[1-(Pe/Po)2/7]-1/4」からなる関係式から決定した溶鉄精錬用ランスを用いて、且つ、該ノズルの入り側圧Ｐと前記適正膨張圧Ｐoとの比を、「1.2×Po≦P≦2.0×Po」或いは「P≦0.8×Po」の範囲として用いることを特徴とする溶鉄精錬方法が提案されている。
【０００５】
この技術は、上吹きランスに設置されたラバールノズル型の噴射ノズルから噴射される酸素ガスの噴流を適正膨張範囲から外れた範囲とすることにより、酸素ガス噴流のエネルギーを減少させ、それにより、バブルバーストに起因するダストの発生を抑制する技術である。しかしながら、ダスト発生及び地金付着は抑制されるものの、噴射ノズルからの酸素ガス噴流は減速して浴面での酸素ガス噴流のエネルギーは減少し、超音速の噴流を得るという、ラバールノズル本来の効果が削減され、脱炭酸素効率が低下して、酸素吹錬の時間が長くなるという問題がある。
【０００６】
また、特許文献２には、上底吹き機能を有する転炉を用いた脱炭吹錬において、鉄浴面に上吹き酸素ガスとともにＣａＣＯ3含有率が２０質量％以下の生石灰粉を吹き付けることによりダスト発生量を低減することが提案されている。
【０００７】
この技術は、ＣａＣＯ3の分解熱を利用して鉄浴表面、特に火点（酸素ガス噴流の浴面への衝突位置）の温度を低下させ、ヒュームに起因するダスト発生及び地金付着を抑制する技術であるが、通常は塊状で添加する生石灰を粉砕する必要があり、また、生石灰粉を吹き付け添加するための設備が必要であり、製造コストを増加させるという問題がある。
【先行技術文献】
【特許文献】
【０００８】
【特許文献１】特開平９−２０９０２１号公報
【特許文献２】特開２００６−３４２３７０号公報
【発明の概要】
【発明が解決しようとする課題】
【０００９】
本発明は上記事情に鑑みてなされたもので、その目的とするところは、酸化性ガスを上吹きして溶銑の脱炭精錬を実施するにあたり、高い脱炭酸素効率を維持した状態で、炉体への地金付着を削減することのできる精錬用上吹きランス及びこの上吹きランスを使用した転炉精錬方法を提供することである。
【課題を解決するための手段】
【００１０】
上記課題を解決するための第１の発明に係る精錬用上吹きランスは、下端部に酸化性ガスを噴射する噴射ノズルが１個以上設けられた精錬用上吹きランスであって、前記噴射ノズルのうちの少なくとも１つの噴射ノズルは、その入口部にスロートを有するともに、該スロートの下流側に末広がり部を有し、且つ、スロート径（Ｄt；（mm））及び末広がり部の出口径（Ｄe；（mm））が、ノズル出口部雰囲気圧（Ｐe；（kPa））及びノズル適正膨張圧（Ｐo；（kPa））に対して下記の（１）式の関係を満足し、前記スロート径よりも該スロートとの接続部位である末広がり部の径の方が大きく、前記スロートが末広がり部の上吹きランス中心軸側の面と滑らかに接続するように、スロートの中心線が末広がり部の中心線に対して上吹きランスの中心軸側に偏心し、且つ、前記末広がり部の上吹きランスの中心軸側とは反対側の壁面に、前記噴射ノズルから供給される酸化性ガスとは独立して流量制御の可能な制御用ガスを精錬中に供給するための、少なくとも１個の制御用ガス噴射孔を有することを特徴とするものである。
(De/Dt)2=0.259×(Pe/Po)-5/7×[1-(Pe/Po)2/7]-1/2  …(1)
【００１１】
第２の発明に係る転炉精錬方法は、第１の発明に記載の精錬用上吹きランスを用い、前記制御用ガス噴射孔から一定量の制御用ガスを供給した上で、前記噴射ノズルへの酸化性ガスの供給圧力（Ｐ）を前記ノズル適正膨張圧（Ｐo）と同等として転炉内の溶銑に向けて酸化性ガスを吹き付けて溶銑中の炭素を酸化除去することを特徴とするものである。
【００１２】
第３の発明に係る転炉精錬方法は、第１の発明に記載の精錬用上吹きランスを用い、前記噴射ノズルへの酸化性ガスの供給圧力（Ｐ）が前記ノズル適正膨張圧（Ｐo）と同等のときは、前記制御用ガス噴射孔から一定量の制御用ガスを供給した上で、前記上吹きランスのランス高さを一定高さ（Ｈ0）として転炉内の溶銑に向けて酸化性ガスを吹き付け、前記噴射ノズルへの酸化性ガスの供給圧力（Ｐ）が前記ノズル適正膨張圧（Ｐo）よりも低下したときは、前記制御用ガス噴射孔から供給する制御用ガス流量を減少させた上で、前記上吹きランスのランス高さをＨ0×Ｐ／Ｐoと小さくして転炉内の溶銑に向けて酸化性ガスを吹き付け、溶銑中の炭素を酸化除去することを特徴とするものである。
【発明の効果】
【００１３】
本発明によれば、上吹きランスの先端部に配置する噴射ノズルのうち、少なくとも１つの噴射ノズルは、噴射ノズルの末広がり部の中心線に対してスロートの中心線を上吹きランスの中心軸側に偏心させるので、当該噴射ノズルから噴射される噴流の噴射角度は噴射ノズルの傾角よりも大きくなり、一方、末広がり部の上吹きランスの中心軸側とは反対側の壁面に制御用ガス噴射孔を有しているので、この制御用ガス噴射孔から噴射される制御用ガスにより、噴射ノズルから噴射される噴流は上吹きランスの中心軸側へ偏向し、従って、制御用ガスにより、超音速状態を維持したまま噴射ノズルからの噴流の噴射角度が調整でき、その結果、脱炭酸素効率を低下させることなく、転炉炉壁に付着する地金量を低減することが実現される。
【図面の簡単な説明】
【００１４】
【図１】炉壁への地金付着量指数とノズル傾角との関係を調査した結果を示す図である。
【図２】脱炭酸素効率とノズル傾角との関係を調査した結果を示す図である。
【図３】本発明に係る上吹きランスの概略断面図である。
【図４】図３に示す噴射ノズルの拡大図である。
【図５】制御用ガス供給孔からの制御用ガス流量を変化させたときの酸素ガス噴流の偏向角度を調査した結果を示す図である。
【発明を実施するための形態】
【００１５】
以下、本発明を具体的に説明する。先ず、本発明に至った経緯について説明する。
【００１６】
本発明者らは、転炉内の溶銑に酸素ガスを上吹きして溶銑の脱炭精錬を行う際の転炉々壁への地金付着量に及ぼす上吹きランスからの酸素ガス噴流の噴射角度の影響について、上方から酸化性ガスを吹き付けると同時に、炉底部から攪拌用ガスを吹き込むことの可能な容量１５０kg規模の高周波誘導溶解炉を用いて試験・検討を進めた。上吹きの酸化性ガスとしては酸素ガスを使用し、底吹きの攪拌用ガスとしてはアルゴンガスを使用した。
【００１７】
実験方法としては、同一円周上に等間隔で３つのラバールノズルが設置された上吹きランスを用いて、上吹きの酸素ガス流量を４００NL／分の一定の条件とし、ランス高さを６９ｍｍの一定の条件として、ラバールノズルの傾角（上吹きランスの中心軸に対するノズルの傾斜角度）を９〜１９°の範囲で変更し、実験後に炉壁に付着した地金質量を測定し、地金付着量に及ぼすノズル傾角の影響、並びに、脱炭酸素効率に及ぼすノズル傾角の影響を調査した。尚、ノズル傾角とは、ノズルの中心線と上吹きランスの中心軸とでなす角度、つまり、上吹きランスの中心軸に対するノズルの傾斜角度であり、また、ランス高さとは、上吹きランスの先端と炉内の静止した状態の溶銑表面との距離である。
【００１８】
ここで、酸素ガスの供給は溶銑中の炭素濃度が４．０質量％の時点から開始し、炭素濃度が０．０５質量％となる時点まで継続した。尚、溶銑の脱炭精錬では脱炭反応の進行に伴って溶銑中の炭素が減少して最終的には溶鋼となるが、溶銑と溶鋼とを区別することは煩雑であり、また、どの時点で変わるかも明確ではないので、本発明では溶銑及び溶鋼をまとめて溶鉄とも表示する。
【００１９】
使用した上吹きランスは、その先端部の同一円周上に、噴射ノズルとして３個のラバールノズルが等間隔で配置されたものであり、ラバールノズルは、スロート径（Ｄt）が１．６ｍｍで、ノズル適正膨張圧（Ｐo）を５４０kPa、ノズル出口部雰囲気圧（Ｐe）を１０１．３kPa（１気圧）として設計したもので、出口径（Ｄe）は１．９７ｍｍである。実験時、酸素ガスの供給圧力（Ｐ）は５４５kPaであり、ノズル適正膨張圧（Ｐo）と同等とした。
【００２０】
尚、ラバールノズル型の噴射ノズルの場合には、スロート径（Ｄt：（mm））と、出口径（Ｄe；（mm））と、ノズル出口部雰囲気圧（Ｐe；（kPa））と、ノズル適正膨張圧（Ｐo；（kPa））とが、下記の（１）式の関係で設計されており、スロート径（Ｄt）とノズル出口部雰囲気圧（Ｐe）とノズル適正膨張圧（Ｐo）とが決まれば、出口径（Ｄe）は自ずと決定される。ここで、ノズル出口部雰囲気圧（Ｐe）とは、噴射ノズルの外部の雰囲気圧であり、転炉での脱炭精錬の場合には、転炉内の雰囲気圧力であって、通常は大気圧（１０１．３kPa）である。
(De/Dt)2=0.259×(Pe/Po)-5/7×[1-(Pe/Po)2/7]-1/2  …(1)
通常、操業時には、酸化性ガスの供給圧力（Ｐ）をノズル適正膨張圧（Ｐo）と同等または±１０kPa程度の範囲内で制御している。これは、酸化性ガスの供給圧力（Ｐ）がノズル適正膨張圧（Ｐo）と実質的に同一の場合には、ガスが適正に膨張して超音速の噴流が得られるのに対し、酸化性ガスの供給圧力（Ｐ）がノズル適正膨張圧（Ｐo）と異なる（大きすぎてもまた小さすぎても）と、噴射ノズルにおいて適正なガス膨張が得られず、噴射される噴流が減速して、脱炭酸素効率が低下するからである。
【００２１】
図１に、炉壁への地金付着量指数とノズル傾角との関係を示す。ここで、地金付着量指数とは、下記の（２）式で定義されるものであり、ノズル傾角が９°の場合を基準（＝１．０）とした相対値である。
地金付着量指数＝地金付着量／ノズル傾角が９°の場合の地金付着量  …(2)
図１から明らかなように、上吹きランスのノズル傾角以外の条件が同一の条件下では、地金付着量指数はノズル傾角が大きくなるほど少なくなることが分かった。これは、ノズル傾角が大きくなるほど、酸素ガス噴流が溶銑浴面に衝突する時点の圧力が小さくなり、スピッティングによる地金飛散量が減少するからと考えられる。
【００２２】
図２は、脱炭酸素効率とノズル傾角との関係を示す図である。尚、脱炭酸素効率とは、下記の（３）式で定義されるものであり、上吹きランスから供給した酸素ガスのうちで脱炭反応に費やされた酸素ガスの比率（百分率）である。
脱炭酸素効率=(溶鉄中炭素の除去に費やされた酸素量)×100/(供給した酸素量)  …(3)
図２に示すように、脱炭酸素効率は、ノズル傾角が９〜１９°の範囲内ではノズル傾角によらず、ほぼ一定の値を示すことがわかった。
【００２３】
ここで、注目すべき事項は、上吹きランスからの酸素ガス噴流を適正膨張に維持した条件下で、ノズル傾角が９〜１９°の範囲内では、ノズル傾角の増加に伴って、脱炭酸素効率を維持したまま、炉壁への地金付着量は少なくなるということである。
【００２４】
ところで、製鉄所の大型転炉の操業では、上吹きランスのランス高さを一定とした操業は、極めて稀であり、１回の脱炭精錬の間でも、或いは溶製する鋼種の違いなどによっても、ランス高さの変更を伴う複数の吹錬パターンを使い分けているのが実情である。そのため、過度のノズル傾角の増大は、ランス高さを大きくしたときに酸素ガス噴流が直接炉壁耐火物に衝突し、これによる炉壁耐火物の損傷を助長させる懸念から、或る一定角度以下の傾角が採用されている。つまり、ノズル傾角は、転炉形状や操業方法の違いにより差は生じるが、一般的には、１０〜１５°程度を採用する場合がほとんどであり、本発明においても同様である。
【００２５】
従って、上吹きランスの高さ制御範囲内の下限近傍の操業ではノズル傾角を大きくし、逆に、高さ制御範囲内の上限近傍の操業ではノズル傾角を小さくすることのできるノズル傾角可変型の噴射ノズルを有する上吹きランスが望まれる。
【００２６】
これを実現する手段の１つとして、ノズル傾角の異なる数種類の上吹きランスを準備し、転炉操業に応じて使い分ける方法が考えられるが、上吹きランスの運用管理が煩雑となることや、上吹きランスの製作費用が嵩むといった問題が発生する。更に、炉壁耐火物が偏磨耗するような状況に対応するには、噴射ノズル毎にノズル傾角を変更する必要も発生し、このような場合には、前述した問題が更に顕在化する。
【００２７】
そこで、物理的なノズル傾角によらず、酸素ガス噴流の噴射角度を調節する方法について検討した。その結果、図３に示すような上吹きランスを用いることで、操業中、酸素ガス噴流の噴射角度を変更できるとの知見を得た。
【００２８】
図３に示すように、本発明の精錬用上吹きランス１は、外管２、中管３、内管４及び最内管５の四重管で構成され、上吹きランス１の先端部には、鉛直斜め下向き方向を向いた複数の噴射ノズル６が、同一円周上に且つ等間隔で配置されている。尚、本発明の精錬用上吹きランス１において、噴射ノズル６は必ずしも同一円周上に且つ等間隔で配置される必要はなく、任意とすることができるが、ここでは同一円周上に且つ等間隔で配置された上吹きランス１で説明する。
【００２９】
噴射ノズル６の拡大図を図４に示す。図４は、図３の紙面向かって左側の噴射ノズル６を示す図であり、図４（Ａ）は噴射ノズルの中心線の方向から見た図、図４（Ｂ）は噴射ノズルの中心線を通る断面図である。
【００３０】
図４に示すように、噴射ノズル６は、その入口部にスロート７を有するともに、スロート７の下流側に末広がり部８を有している。スロート径（Ｄt；（mm））及び末広がり部８の出口径（Ｄe；（mm））は、ノズル出口部雰囲気圧（Ｐe；（kPa））及びノズル適正膨張圧（Ｐo；（kPa））に対して上記の（１）式の関係を満足するノズルである。但し、、スロート径（Ｄt）よりも該スロート７との接続部位である末広がり部８の径の方が大きく、スロート７と末広がり部８との境界の一部に段差が設けられている。この場合に、スロート７が末広がり部８の上吹きランス中心軸側の面と滑らかに接続するように、スロート７の中心線ｑが末広がり部８の中心線ｐに対して上吹きランス１の中心軸側に偏心して設置されている。末広がり部８の中心線ｐは、上吹きランス１の中心軸に対して角度θで傾斜している。角度θがノズル傾角となる。尚、末広がり部８の広がり角度は、片側で１０°以下とする。
【００３１】
また、末広がり部８の上吹きランス１の中心軸側とは反対側の壁面には、制御用ガスを供給するための、少なくとも１個の制御用ガス噴射孔９が設けられている。制御用ガス供給孔９からは、この制御用ガス供給孔９が設置された噴射ノズル６から噴射される酸素ガス噴流の方向及び／または流速を制御するための制御用ガスが噴射される。この制御用ガスとしては、酸素ガスや窒素ガスであろうと、また空気であろうと、更にはＡｒガスであろうと、どのような種類のガスであっても使用可能である。
【００３２】
最内管５の内部は、上吹きランス１を冷却するための冷却水の供給流路となっており、最内管５の上端部から供給された冷却水は最内管５の内部を通って上吹きランス１の先端部まで至り、先端部で反転して外管２と中管３との間隙を通って上吹きランス１の上部に設けられた排水継手１０から排出される。
【００３３】
内管４と最内管５との間隙は、噴射ノズル６への酸素ガスの供給流路となっており、上吹きランス１の上部に設けられた酸素ガス供給継手１１から内管４と最内管５との間隙に供給された酸素ガスは、内管４と最内管５との間隙を通り、噴射ノズル６から転炉内に噴出される。噴射されたガスは、その流量により亜音速から超音速のジェットとなる。
【００３４】
中管３と内管４との間隙は、制御用ガス供給孔９への制御用ガス（ここではＡｒガス）の供給流路となっており、上吹きランス１の上部に設けられた制御ガス供給継手１２から中管３と内管４との間隙に供給された制御用ガスは、中管３と内管４との間隙を通り、制御用ガス供給孔６から噴射される。このように、制御用ガスの供給経路を、精錬用の酸素ガスの供給経路から独立させて制御できるようにしてある。
【００３５】
制御用ガス供給孔９は、噴射ノズル６から噴射される噴流の方向及び／または流速を制御するための装置であり、図３に示すように、制御用ガス供給孔９からの噴射方向が、上吹きランス１の外面側から中心軸側に向いているので、精錬用酸素ガスの流量に対する制御用ガスの流量を増加させると、噴射ノズル６から噴射される酸素ガスの噴流は、上吹きランス１の中心軸側へ偏向し、噴射ノズル６の傾角θを減少させた場合（鉛直方向に近くする）と同じ効果を発現する。制御用ガスを止めた場合には、この効果は消滅する。
【００３６】
図５に、精錬用酸素ガス流量を一定とし、制御用ガス供給孔９からの制御用ガス流量を変化させ、そのときの噴射ノズル６からの酸素ガス噴流の偏向角度を調査した結果を示す。図５に示すように、噴射ノズル６からの酸素ガス噴流を１°偏向するのに必要な制御用ガス流量は、噴射ノズル６からの酸素ガス流量に対する比率で約１体積％であり、少量で制御できることが確認された。
【００３７】
即ち、本発明に係る上吹きランス１を用いて脱炭精錬すれば、スロート７が末広がり部８に対して上吹きランス１の中心軸側に偏心していることにより、噴射ノズル６からの噴流は、傾角θよりも上吹きランス１の外周側へ偏向し、一方、制御用ガス供給孔９から制御用ガスを供給することにより、噴射ノズル６からの噴流は、傾角θよりも上吹きランス１の中心軸側へ偏向するので、噴射ノズル６からの酸素ガス噴流を幅広い噴射角度で制御でき、これにより、転炉々壁への地金付着が抑制されることを確認した。
【００３８】
本発明は、上記検討結果に基づきなされたものであり、本発明に係る精錬用上吹きランスは、下端部に酸化性ガスを噴射する噴射ノズルが１個以上設けられた精錬用上吹きランスであって、前記噴射ノズルのうちの少なくとも１つの噴射ノズルは、その入口部にスロートを有するともに、該スロートの下流側に末広がり部を有し、且つ、スロート径（Ｄt；（mm））及び末広がり部の出口径（Ｄe；（mm））が、ノズル出口部雰囲気圧（Ｐe；（kPa））及びノズル適正膨張圧（Ｐo；（kPa））に対して上記の（１）式の関係を満足するノズルであり、前記スロート径よりも該スロートとの接続部位である末広がり部の径の方が大きく、前記スロートが末広がり部の上吹きランス中心軸側の面と滑らかに接続するように、スロートの中心線が末広がり部の中心線に対して上吹きランスの中心軸側に偏心し、且つ、前記末広がり部の上吹きランスの中心軸側とは反対側の壁面に、前記噴射ノズルから供給される酸化性ガスとは独立して流量制御の可能な制御用ガスを精錬中に供給するための、少なくとも１個の制御用ガス噴射孔を有することを特徴とする。
【００３９】
このようにして構成される本発明に係る上吹きランス１を用いて転炉での脱炭精錬を実施するにあたり、制御用ガス噴射孔９から一定量の制御用ガスを供給した上で、噴射ノズル６への酸化性ガスの供給圧力（Ｐ）を前記ノズル適正膨張圧（Ｐo）と同等として、上吹きランス１のランス高さを所定の一定高さ（Ｈ0）として、転炉内の溶銑に向けて酸化性ガスを吹き付けて溶銑中の炭素を酸化除去する。脱炭精錬中、噴射ノズル６への酸化性ガスの供給圧力（Ｐ）がノズル適正膨張圧（Ｐo）と同等の範囲内のときにはランス高さを変更せずに、その条件を維持して脱炭精錬を継続する。このランス高さ（Ｈ0）は、ノズル適正膨張圧（Ｐo）、噴射ノズル６の傾角θ、噴射ノズル６の設置数に応じて、転炉々壁への地金付着量が最も少なくなる条件下で設定する。
【００４０】
転炉での溶銑の脱炭精錬では、脱炭精錬の末期、溶鉄中炭素濃度の低下に伴って脱炭酸素効率が低下し、溶鉄の酸化反応が著しくなる。これを防止するために、脱炭精錬末期では、酸素ガス供給流量を低下する操業が一般的に行われる。
【００４１】
このように、酸素ガス供給流量を低下する場合には、同一の上吹きランス１を使用する限り、噴射ノズル６への酸化性ガスの供給圧力（Ｐ）を低下せざるを得ないので、噴射ノズル６からの酸素ガス噴流は最適膨張範囲から乖離し、酸素ガス噴流の溶鉄表面での動圧が低下する。動圧の低下は脱炭反応を遅延させる原因であり、これを防止するために、上吹きランス１のランス高さを、酸化性ガスの供給圧力（Ｐ）がノズル適正膨張圧（Ｐo）と同等の場合のランス高さ（Ｈ0）よりも減少させ、供給圧力（Ｐ）の低下に応じて、Ｈ0×Ｐ／Ｐoと小さくする。ランス高さを小さくすることにより、噴射ノズル６からの噴流の溶鉄上の衝突点は、転炉の中心側に移動し、地金飛散が多くなるので、この地金飛散を防止するために、ランス高さを小さくする場合には、制御用ガス噴射孔９から供給する制御用ガス流量を、酸化性ガスの供給圧力（Ｐ）がノズル適正膨張圧（Ｐo）と同等の場合の流量よりも減少させ、噴射ノズル６からの噴流の偏向を少なくする。つまり、上吹きランス１の外周側へと噴流を向ける。
【００４２】
このようにして転炉脱炭精錬を実施することで、脱炭酸素効率を低下させることなく、転炉々壁への地金付着量を減少させることが実現され、地金の除去・回収に要する費用が削減されるのみならず、地金の除去・回収頻度が減少し、その分、転炉の稼働率を高めることができ、効率良く脱炭精錬を行うことが可能となる。
【００４３】
尚、上吹きランス１が複数の噴射ノズル６を有する場合、複数の噴射ノズル６のうちの１つの噴射ノズルだけが上記条件を満足するだけでも、脱炭酸素効率の高位維持及びダスト発生速度の低下を或る程度得ることができるが、本発明の効果を享受するためには、全ての噴射ノズル６が上記条件を満たすことが望ましい。また、上吹きランス１から供給する酸化性ガスとしては、一般的には酸素ガスが使用されるが、酸素ガスとアルゴンガスとの混合ガスや酸素富化空気なども酸化性ガスとして使用可能である。
【実施例１】
【００４４】
容量が２５０トンの上底吹き転炉を用いて溶銑の脱炭精錬を行った（本発明例１）。使用した上吹きランスは、図３に示す上吹きランスの構成と同一構成であり、先端部に同一形状の５個の噴射ノズルが、ノズル傾角を１３°として上吹きランスの軸心に対して同心円上に等間隔で配置されたものであり、噴射ノズルのスロート径（Ｄt）は４６．０ｍｍ、出口径（Ｄe）は６３．２ｍｍである。これらの噴射ノズルは、ノズル適正膨張圧（Ｐo）を０．８７MPaとして設計されたものである。
【００４５】
また、各噴射ノズルでは、末広がり部の中心線に対してスロートの中心線を１０ｍｍ上福吹きランスの中心軸側へ偏心させて配置し、且つ、末広がり部の上福吹きランスの中心軸側とは反対側に直径１２ｍｍの制御用ガス噴射孔を配置した。
【００４６】
予め脱燐処理を施した、温度が１２５５〜１２８０℃の溶銑を上底吹き転炉に装入した後、上吹きランスから酸素ガスを溶銑浴面に向けて吹き付けながら、底吹き羽口からアルゴンガスを攪拌用ガスとして溶銑中に吹き込んだ。使用した溶銑の組成を表１に示す。その際に、炉上ホッパーから造滓剤として生石灰を投入し、溶鉄の炭素濃度が０．０５質量％となるまで脱炭精錬を行った。生石灰は、炉内スラグの塩基度（質量％ＣａＯ／質量％ＳｉＯ2）が２．５となるように添加量を調整した。
【００４７】
【表１】
0005544807.tif 000002
【００４８】
また、上吹きランスの噴射ノズルからの酸素ガス供給流量、制御用ガス噴射孔からの制御用アルゴンガス流量及び底吹きのアルゴンガス流量は、溶鉄中の炭素濃度に応じて、表２に示すように設定した。つまり、精錬中、酸素ガス供給流量及び制御用ガス噴射孔からのアルゴンガス流量は変化させず、溶鉄中炭素濃度が０．４質量％を境として底吹きのアルゴンガス流量を変更した。上吹きランスのランス高さは２．２ｍの一定とした。
【００４９】
【表２】
0005544807.tif 000003
【００５０】
また、比較のために、設備及び操業方法は上記の本発明例１の方法と同一であるが、制御用ガス噴射孔からの制御用ガスを停止した脱炭精錬も実施した（比較例１）。操業条件および操業結果を表３に示す。
【００５１】
【表３】
0005544807.tif 000004
【００５２】
表３から明らかなように、本発明例１と比較例１とで吹錬時間や冶金特性はほぼ同等の成績であったが、本発明例１では炉壁や炉口付近に付着する地金は大幅に低減された。つまり、本発明を適用することにより、転炉脱炭精錬における鉄歩留りは大幅に向上されることが確認できた。尚、表３に示す地金付着量指数は、比較例１を１．０とした場合の相対値である。
【実施例２】
【００５３】
容量が２５０トンの上底吹き転炉を用いて溶銑の脱炭精錬を行った（本発明例２）。使用した上吹きランスは、図３に示す上吹きランスの構成と同一構成であり、先端部に同一形状の５個の噴射ノズルが、ノズル傾角を１３°として上吹きランスの軸心に対して同心円上に等間隔で配置されたものであり、噴射ノズルのスロート径（Ｄt）は４６．０ｍｍ、出口径（Ｄe）は６３．２ｍｍである。これらの噴射ノズルは、ノズル適正膨張圧（Ｐo）を０．８７MPaとして設計されたものである。
【００５４】
また、各噴射ノズルでは、末広がり部の中心線に対してスロートの中心線を１０ｍｍ上福吹きランスの中心軸側へ偏心させて配置し、且つ、末広がり部の上福吹きランスの中心軸側とは反対側に直径１２ｍｍの制御用ガス噴射孔を配置した。
【００５５】
予め脱燐処理を施した、温度が１２５５〜１２８０℃の溶銑を上底吹き転炉に装入した後、上吹きランスから酸素ガスを溶銑浴面に向けて吹き付けながら、底吹き羽口からアルゴンガスを攪拌用ガスとして溶銑中に吹き込んだ。使用した溶銑の組成を表４に示す。その際に、炉上ホッパーから造滓剤として生石灰を投入し、溶鉄の炭素濃度が０．０５質量％となるまで脱炭精錬を行った。生石灰は、炉内スラグの塩基度（質量％ＣａＯ／質量％ＳｉＯ2）が２．５となるように添加量を調整した。
【００５６】
【表４】
0005544807.tif 000005
【００５７】
また、上吹きランスの噴射ノズルからの酸素ガス供給流量、制御用ガス噴射孔からの制御用アルゴンガス流量及び底吹きのアルゴンガス流量は、溶鉄中の炭素濃度に応じて、表５に示すように設定した。つまり、溶鉄中炭素濃度が０．４質量％を境として、上吹きランスのランス高さを２．２ｍから１．８ｍに減少させると同時に、酸素ガス供給流量及び制御用ガス噴射孔からのアルゴンガス流量を減少させ、逆に、底吹きのアルゴンガス流量を増加した。
【００５８】
【表５】
0005544807.tif 000006
【００５９】
また、比較のために、設備及び操業方法は上記の本発明例２の方法と同一であるが、制御用ガス噴射孔からの制御用ガスを停止した脱炭精錬も実施した（比較例２）。操業条件および操業結果を表６に示す。
【００６０】
【表６】
0005544807.tif 000007
【００６１】
表６から明らかなように、本発明例２と比較例２とで吹錬時間や冶金特性はほぼ同等の成績であったが、本発明例２では炉壁や炉口付近に付着する地金は大幅に低減された。つまり、本発明を適用することにより、転炉脱炭精錬における鉄歩留りは大幅に向上されることが確認できた。尚、表６に示す地金付着量指数は、比較例２を１．０とした場合の相対値である。
【符号の説明】
【００６２】
１  上吹きランス
２  外管
３  中管
４  内管
５  最内管
６  噴射ノズル
７  スロート
８  末広がり部
９  制御用ガス噴射孔
１０  排水継手
１１  酸素ガス供給継手
１２  制御ガス供給継手
【図１】
0005544807.tif 000008
【図２】
0005544807.tif 000009
【図３】
0005544807.tif 000010
【図４】
0005544807.tif 000011
【図５】
0005544807.tif 000012